(57)【要約】  本発明は、遷移金属イオン（Ｍ）６個と、実質的に平面形状の三座有機配位子（Ｌ）４個とから自己組織化的に形成され、八面体型の立体形状を有し、該八面体の６つの頂点に遷移金属イオン（Ｍ）が配置されたＭ６Ｌ４構造を構造単位とし、このＭ６Ｌ４構造の各頂点に位置する遷移金属イオン（Ｍ）を共有しながら、前記Ｍ６Ｌ４構造が連続配列してなる細孔性ネットワーク錯体；前記細孔性ネットワーク錯体の細孔内に、ゲスト分子が内包されてなるゲスト分子内包ネットワーク錯体；前記細孔性ネットワーク錯体を用いるフラーレンＣ７０等のゲスト分子の分離方法である。本発明によれば、種々の化学物質を細孔内に内包する新規な細孔性ネットワーク錯体、該ネットワーク錯体に化学物質が内包されてなるゲスト分子内包ネットワーク錯体、及び、ゲスト分子混合物から特定のゲスト分子を分離するゲスト分子を分離する方法が提供される。
2011062260.tif 000002
【特許請求の範囲】
【請求項１】
遷移金属イオン（Ｍ）６個と、実質的に平面形状の三座有機配位子（Ｌ）４個とから自己組織化的に形成され、八面体型の立体形状を有し、該八面体の６つの頂点に遷移金属イオン（Ｍ）が配置されたＭ６Ｌ４構造を構造単位とし、このＭ６Ｌ４構造の各頂点に位置する遷移金属イオン（Ｍ）を共有しながら、前記Ｍ６Ｌ４構造が連続配列してなる細孔性ネットワーク錯体。
【請求項２】
前記遷移金属イオン（Ｍ）が、周期表第８族、第９族、又は第１０族元素のイオンである請求項１に記載の細孔性ネットワーク錯体。
【請求項３】
前記三座有機配位子（Ｌ）が、下記式（Ｌ１）
【化１】
2011062260.tif 000012
（式中、Ａは下記式（ａ）〜（ｄ）
【化２】
2011062260.tif 000013
で表されるいずれかの３価の基を表し、
Ｄは、単結合又は下記式
【化３】
2011062260.tif 000014
で表される２価の基、又はこれらの組み合わせからなる２価の基を表し、
Ｇは、３−ピリジル基又は４−ピリジル基を表す。）
で示される化合物である請求項１又は２に記載の細孔性ネットワーク錯体。
【請求項４】
直径が１０〜１４Åの細孔を有する請求項１〜４のいずれかに記載の細孔性ネットワーク錯体。
【請求項５】
請求項１〜４のいずれかに記載の細孔性ネットワーク錯体の細孔内に、ゲスト分子が内包されてなるゲスト分子内包ネットワーク錯体。
【請求項６】
前記ゲスト分子がフラーレン類である請求項５に記載のゲスト分子内包ネットワーク錯体。
【請求項７】
単離したいゲスト分子を含有する混合物から該ゲスト分子を分離する方法であって、
請求項１〜４のいずれかに記載の細孔性ネットワーク錯体のうち、前記単離したいゲスト分子の大きさに応じた大きさの細孔を有する細孔性ネットワーク錯体と、前記ゲスト分子を含有する混合物とを有機溶媒中で混合し、前記ゲスト分子を内包するネットワーク錯体を選択的に形成させる工程（Ｉ）と、
得られたゲスト分子を内包するネットワーク錯体を有機溶媒と混合し、前記ゲスト分子を内包するネットワーク錯体から該ゲスト分子を有機溶媒中に放出させる工程（ＩＩ）と
を有するゲスト分子の分離方法。
【請求項８】
単離したいゲスト分子を含有する混合物から該ゲスト分子を分離する方法であって、
請求項１〜４のいずれかに記載の細孔性ネットワーク錯体のうち、前記単離したいゲスト分子の大きさに応じた大きさの細孔を有する細孔性ネットワーク錯体と、前記ゲスト分子を含有する混合物とを有機溶媒中で混合し、前記ゲスト分子を内包するネットワーク錯体を選択的に形成させる工程（Ｉ）と、
得られたゲスト分子を内包するネットワーク錯体を酸により分解し、得られた分解液よりゲスト分子を単離する工程（ＩＩＩ）と
を有するゲスト分子の分離方法。
【請求項９】
フラーレンＣ６０及びフラーレンＣ７０を含有するフラーレンの混合物からフラーレンＣ７０を分離する方法であって、
請求項１〜４のいずれかに記載の細孔性ネットワーク錯体のうち、直径が（１２±０．１）Åの細孔を有する細孔性ネットワーク錯体と、前記フラーレンの混合物とを有機溶媒中で混合し、フラーレンＣ７０を内包するネットワーク錯体を選択的に形成させる工程（Ｉａ）と、
得られたフラーレンＣ７０を内包するネットワーク錯体を有機溶媒と混合し、前記フラーレンを内包するネットワーク錯体からフラーレンＣ７０を有機溶媒中に放出させる工程（ＩＩａ）と
を有するフラーレンＣ７０の分離方法。
【請求項１０】
フラーレンＣ６０及びフラーレンＣ７０を含有するフラーレンの混合物からフラーレンＣ７０を分離する方法であって、
請求項１〜５のいずれかに記載の細孔性ネットワーク錯体のうち、直径が（１２±０．１）Åの細孔を有する細孔性ネットワーク錯体と、前記フラーレンの混合物とを有機溶媒中で混合し、フラーレンＣ７０を内包するネットワーク錯体を選択的に形成させる工程（Ｉａ）と、
得られたフラーレンＣ７０を内包するネットワーク錯体を酸により分解し、得られた分解液からフラーレンＣ７０を分離する工程（ＩＩＩａ）と
を有するフラーレンＣ７０の分離方法。
【発明の詳細な説明】
【技術分野】
【０００１】
本発明は、遷移金属イオン（Ｍ）と三座有機配位子（Ｌ）とからなり、八面体の各頂点に遷移金属イオン（Ｍ）を配置したＭ６Ｌ４構造を構造単位とし、該Ｍ６Ｌ４構造の各頂点に位置する遷移金属イオン（Ｍ）を共有しながら連続配列されてなる細孔性ネットワーク錯体、該錯体にゲスト分子が内包されたゲスト分子内包ネットワーク錯体、及び前記錯体を用いるゲスト分子の分離方法に関する。
【背景技術】
【０００２】
遷移金属化合物と有機配位子との配位結合を駆動力とした自己組織化では、既存の有機合成的な手法では得られない、ナノメートルサイズの大きな分子および複雑なトポロジーを有する分子を高効率・高選択的に合成できる。この技術は次世代の機能性ナノ材料の精密な合成手段として注目されている。
かかる技術を利用するものとして、例えば、特許文献１には、遷移金属イオン（Ｍ）６個と三座有機配位子（Ｌ）４個とからなる、内部に空間を有する三次元かご状遷移金属錯体が、該錯体の内部空間に種々の化学物質を内包する内包剤となることが記載されている。【０００３】
本発明に関連して、非特許文献１には、正八面体の６つの頂点に銅原子が配置され、三座有機配位子〔２，４，６−トリス（４−ピリジル）−１，３，５−トリアジン〕が正八面体を形成する側面（正三角形面）に配置されてなるキュービック構造を単位構造とし、該キュービック構造の４つが銅原子を共有しながら連続配列されてなり、４つの銅原子により囲まれた空間を有するネットワーク錯体が記載されている（図２）。しかしながら、この文献に記載されたネットワーク錯体は、４つの銅原子により囲まれた空間を埋めるように、さらに複数のネットワーク錯体が集積した構造を有するものである（図３）。【０００４】
また、非特許文献２には、細孔性の結晶構造を有する亜鉛錯体〔Ｚｎ４Ｏ（１，３，５−ベンゼントリベンゾエート）〕をフラーレン（Ｃ６０）のトルエン溶液中に置くと、該亜鉛錯体の細孔内部にフラーレンが取り込まれることが報告されている。
【先行技術文献】
【特許文献】
【０００５】
【特許文献１】特開２０００−８６６８２号公報
【非特許文献】
【０００６】
【非特許文献１】Ａｎｇｅｗ．Ｃｈｅｍ．Ｉｎｔ．Ｅｄ．Ｅｎｇｌ．１９９６，３５，Ｎｏ．１５，１６９０−１６９２
【非特許文献２】Ｎａｔｕｒｅ  Ｖｏｌ  ４２７，５  Ｆｅｂｒｕａｒｙ  ２００４，５２３−５２７
【発明の概要】
【発明が解決しようとする課題】
【０００７】
本発明は、種々の化学物質を細孔内に内包する新規な細孔性ネットワーク錯体、該ネットワーク錯体に化学物質が内包されてなるゲスト分子内包ネットワーク錯体、及び、フラーレン類（Ｃ６０、Ｃ７０）等のゲスト分子混合物から特定のゲスト分子を選択的に内包させ、再び放出させることで、特定のゲスト分子を分離するゲスト分子を分離する方法を提供することを課題とする。
【課題を解決するための手段】
【０００８】
本発明者らは、２，４，６−トリス（４−ピリジル）−１，３，５−トリアジン（ＴＰＴ）とチオシアン酸コバルト（ＩＩ）を特定のモル比で反応させることにより、コバルト（ＩＩ）イオン６個と、実質的に平面形状の三座有機配位子（２，４，６−トリス（４−ピリジル）−１，３，５−トリアジン）４個とから自己組織化的に形成され、正八面体型の立体形状を有し、該正八面体の６つの頂点にコバルト（ＩＩ）イオンが配置されたＭ６Ｌ４構造を構造単位とし、このＭ６Ｌ４構造の各頂点に位置するコバル（ＩＩ）イオンを共有しながら、前記Ｍ６Ｌ４構造が連続配列されてなる細孔性ネットワーク錯体の合成に成功した。
そして、この錯体はこの錯体が有する細孔内に種々の化学物質を内包できること、及び前記錯体が有する細孔の大きさに応じたゲスト分子を選択的に内包させることにより、分離の対象とするゲスト分子を含む混合物から該ゲスト分子を選択的に分離することができることを見出し、これらの知見を一般化することで、本発明を完成するに至った。【０００９】
かくして本発明の第１によれば、下記（１）〜（６）の細孔性ネットワーク錯体が提供される。
（１）遷移金属イオン（Ｍ）６個と、実質的に平面形状の三座有機配位子（Ｌ）４個とから自己組織化的に形成され、八面体型の立体形状を有し、該八面体の６つの頂点に遷移金属イオン（Ｍ）が配置されたＭ６Ｌ４構造を構造単位とし、このＭ６Ｌ４構造の各頂点に位置する遷移金属イオン（Ｍ）を共有しながら、前記Ｍ６Ｌ４構造が連続配列されてなる細孔性ネットワーク錯体。
（２）前記遷移金属イオン（Ｍ）が、周期表第８族、第９族、又は第１０族元素のイオンである（１）に記載の細孔性ネットワーク錯体。
（３）前記三座有機配位子（Ｌ）が、下記式（Ｌ１）【００１０】
【化１】
2011062260.tif 000003
【００１１】
（式中、Ａは下記式（ａ）〜（ｄ）【００１２】
【化２】
2011062260.tif 000004
【００１３】
で表されるいずれかの３価の基を表し、
Ｄは、単結合又は下記式【００１４】
【化３】
2011062260.tif 000005
【００１５】
で表される２価の基、又はこれらの組み合わせからなる２価の基を表し、
Ｇは、３−ピリジル基又は４−ピリジル基を表す。）
で示される化合物である（１）又は（２）に記載の細孔性ネットワーク錯体。
（４）直径が１０〜１４Åの細孔を有する（１）〜（３）のいずれかに記載の細孔性ネットワーク錯体。【００１６】
本発明の第２によれば、下記（５）、（６）のゲスト分子内包ネットワーク錯体が提供される。
（５）（１）〜（４）のいずれかに記載の細孔性ネットワーク錯体の細孔内に、ゲスト分子が内包されてなるゲスト分子内包ネットワーク錯体。
（６）前記ゲスト分子がフラーレン類である（５）に記載のゲスト分子内包ネットワーク錯体。【００１７】
本発明の第３によれば、下記（７）〜（１０）のゲスト分子（フラーレンＣ７０）の分離方法が提供される。
（７）単離したいゲスト分子を含有する混合物から該ゲスト分子を分離する方法であって、（１）〜（４）のいずれかに記載の細孔性ネットワーク錯体のうち、前記単離したいゲスト分子の大きさに応じた大きさの細孔を有する細孔性ネットワーク錯体と、前記ゲスト分子を含有する混合物とを有機溶媒中で混合し、前記ゲスト分子を内包するネットワーク錯体を選択的に形成させる工程（Ｉ）と、得られたゲスト分子を内包するネットワーク錯体を有機溶媒と混合し、前記ゲスト分子を内包するネットワーク錯体から該ゲスト分子を有機溶媒中に放出させる工程（ＩＩ）とを有するゲスト分子の分離方法。
（８）単離したいゲスト分子を含有する混合物から該ゲスト分子を分離する方法であって、（１）〜（４）のいずれかに記載の細孔性ネットワーク錯体のうち、前記単離したいゲスト分子の大きさに応じた大きさの細孔を有する細孔性ネットワーク錯体と、前記ゲスト分子を含有する混合物とを有機溶媒中で混合し、前記ゲスト分子を内包するネットワーク錯体を選択的に形成させる工程（Ｉ）と、得られたゲスト分子を内包するネットワーク錯体を酸により分解し、得られた分解液よりゲスト分子を単離する工程（ＩＩＩ）とを有するゲスト分子の分離方法。【００１８】
（９）フラーレンＣ６０及びフラーレンＣ７０を含有するフラーレンの混合物からフラーレンＣ７０を分離する方法であって、（１）〜（４）のいずれかに記載の細孔性ネットワーク錯体のうち、直径が（１２±０．１）Åの細孔を有する細孔性ネットワーク錯体と、前記フラーレンの混合物とを有機溶媒中で混合し、フラーレンＣ７０を内包するネットワーク錯体を選択的に形成させる工程（Ｉａ）と、得られたフラーレンＣ７０を内包するネットワーク錯体を有機溶媒と混合し、前記フラーレンを内包するネットワーク錯体からフラーレンＣ７０を有機溶媒中に放出させる工程（ＩＩａ）とを有するフラーレンＣ７０の分離方法。
（１０）フラーレンＣ６０及びフラーレンＣ７０を含有するフラーレンの混合物からフラーレンＣ７０を分離する方法であって、（１）〜（４）のいずれかに記載の細孔性ネットワーク錯体のうち、直径が（１２±０．１）Åの細孔を有する細孔性ネットワーク錯体と、前記フラーレンの混合物とを有機溶媒中で混合し、フラーレンＣ７０を内包するネットワーク錯体を選択的に形成させる工程（Ｉａ）と、得られたフラーレンＣ７０を内包するネットワーク錯体を酸により分解し、得られた分解液からフラーレンＣ７０を分離する工程（ＩＩＩａ）とを有するフラーレンＣ７０の分離方法。
【発明の効果】
【００１９】
本発明の細孔性ネットワーク錯体は、ゲスト分子に合わせて細孔の大きさを調節が可能なので、種々のゲスト分子を内包することができる。
本発明の細孔性ネットワーク錯体は、安価な原料から簡便に大量に製造することができる。
本発明のゲスト分子の分離方法によれば、サイズ選択的にゲスト分子を純度よく簡便に低コストで分離することができる。また、用いた錯体は再利用が可能である。
本発明のフラーレンＣ７０の分離方法によれば、溶解度の低いフラーレンを、大量の有機溶媒を用いることなく、純度よく簡便に低コストで分離することができる。また、用いた錯体は再利用が可能である。
【図面の簡単な説明】
【００２０】
【図１】本発明の細孔性ネットワーク錯体の概念図である。
【図２】本発明のゲスト分子内包ネットワーク錯体の概念図である。
【図３】細孔性ネットワーク錯体によるフラーレンの選択的取り込みの概念図である。
【図４】実施例１において、細孔性ネットワーク錯体（１）を合成する模式図である。
【図５】細孔性ネットワーク錯体（１）の結晶構造である。
【図６】（ａ）実施例２で得られる細孔性ネットワーク錯体（２）、（ｂ）実施例３で得られる細孔性ネットワーク錯体（３）の結晶構造解析図である。
【図７】（ａ）実施例３における、フラーレンＣ６０の内包前後の写真図、（ｂ）フラーレンＣ６０内包錯体（１）のコンピュータシミュレーション図である。
【図８】実施例４で抽出したフラーレンＣ６０の、重クロロホルム中の１３Ｃ−ＮＭＲスペクトル図である。
【図９】（ａ）フラーレンＣ６０のトルエンへの溶出の経時変化を記録した紫外可視吸収スペクトル図、（ｂ）波長５４０ｎｍにおける吸光度の経時変化を表すグラフである。
【図１０】細孔性ネットワーク錯体（１）、フラーレン内包錯体（１）、及びフラーレンＣ６０粉体の固体吸収スペクトル図である。
【図１１】細孔性ネットワーク錯体（１）に取り込まれたゲスト分子の１Ｈ−ＮＭＲスペクトル図である。
【図１２】実施例８で用いたフラーレン、及び得られたフラーレン成分（２）のＨＰＬＣ分析データである。
【図１３】市販のフラーレンすす及び実施例９で得られたフラーレン成分（３）のＨＰＬＣ分析データである。
【図１４】実施例１０において、テトラチオフルバレン（ＴＴＦ）が内包される様子を示す結晶構造解析図等である。
【図１５】参考例１において、ジフェニルアミンが内包される様子を示す結晶構造解析図等である。
【発明を実施するための形態】
【００２１】
以下、本発明を、１）細孔性ネットワーク錯体、２）ゲスト分子内包ネットワーク錯体、３）ゲスト分子の分離方法、及び４）フラーレンＣ７０の分離方法に項分けして詳細に説明する。
【００２２】
１）細孔性ネットワーク錯体
本発明の第１は、遷移金属イオン（Ｍ）６個と、実質的に平面形状の三座有機配位子（Ｌ）４個とから自己組織化的に形成され、八面体型の立体形状を有し、該八面体の６つの頂点に遷移金属イオン（Ｍ）が配置されたＭ６Ｌ４構造を構造単位とし、このＭ６Ｌ４構造の各頂点に位置する遷移金属イオン（Ｍ）を共有しながら、前記Ｍ６Ｌ４構造が連続配列されてなる細孔性ネットワーク錯体である。
【００２３】
すなわち、本発明の細孔性ネットワーク錯体は、八面体型の立体形状を有し、該八面体の６つの頂点に遷移金属イオン（Ｍ）が配置されたＭ６Ｌ４構造を構造単位とし、このＭ６Ｌ４構造の各頂点に位置する遷移金属イオン（Ｍ）を共有しながら、前記Ｍ６Ｌ４構造が、上下左右に連続配列されてなる構造を有する。本発明の細孔性ネットワーク錯体は、このように、Ｍ６Ｌ４構造が上下左右に連続配列されることにより、Ｍ６Ｌ４構造単位間に形成された細孔を有するものである。
【００２４】
図１に、本発明の細孔性ネットワーク錯体の概念図を示す。図１（Ａ）はＭ６Ｌ４構造単位を示す図であり、図１（Ｂ）は、この構造単位が遷移金属イオン（Ｍ）を共有しながら、上下左右に連続配列され、細孔が形成された様子を示す図である。図１（Ａ）、（Ｂ）においては、紙面の都合上、構造単位が平面的に連続配列された様子のみを示しているが、実際には、構造単位は、左右方向の他、紙面の手前方向及び奥方向にも連続配列されている。
【００２５】
（１）遷移金属イオン（Ｍ）
本発明の細孔性ネットワーク錯体を構成する遷移金属イオン（Ｍ）としては、細孔性ネットワーク錯体を構成することができる遷移金属イオンであれば特に制限されない。なかでも、Ｔｉ、Ｆｅ、Ｃｏ、Ｎｉ、Ｃｕ、Ｚｎ、Ｒｕ、Ｒｈ、Ｐｄ、Ｃｄ、Ｏｓ、Ｉｒ、及びＰｔからなる群から選ばれる一種の元素のイオンが好ましく、周期表第８族、第９族，又は第１０族元素のイオンがより好ましい。
【００２６】
また、遷移金属イオンの価数は特に限定されず、通常１〜４、好ましくは１〜３、より好ましくは２である。
これらの中でも、本発明においては、Ｃｏ（ＩＩ）イオンが特に好ましい。
【００２７】
（２）三座有機配位子（Ｌ）
本発明の細孔性ネットワーク錯体を構成する三座有機配位子（Ｌ）としては、実質的に平面形状であり、前記遷移金属イオン（Ｍ）に配位することができる配位原子又は配位原子を含む原子団を分子中に３個有するものであれば、特に制限されない。
好ましい具体例としては、下記式（Ｌ１）
【００２８】
【化４】
2011062260.tif 000006
【００２９】
で表される配位子が挙げられる。
式中、Ａは下記式（ａ）〜（ｄ）
【００３０】
【化５】
2011062260.tif 000007
【００３１】
で表されるいずれかの３価の基を表し、式（ａ）又は（ｂ）で表される基が好ましい。
また、前記式（ａ）、（ｃ）、（ｄ）で表される基は、任意の位置に、メチル基、エチル基、イソプロピル基、ｎ−プロピル基、ｔ−ブチル基等のアルキル基；メトキシ基、エトキシ基、ｎ−プロピル基、ｎ−ブトキシ基等のアルコキシ基；フッ素原子、塩素原子、臭素原子等のハロゲン原子；等の置換基を有していてもよい。入手容易性等の観点からは、無置換であることが好ましい。
Ｄは、単結合、又は下記式
【００３２】
【化６】
2011062260.tif 000008
【００３３】
で表される２価の基、又はこれらの組み合わせからなる２価の基を表す。これらの組合せからなる基としては、下記式で表される基等が挙げられる。
【００３４】
【化７】
2011062260.tif 000009
【００３５】
上記１，４−フェニレン基は、任意の位置に、メチル基、エチル基、イソプロピル基、ｎ−プロピル基、ｔ−ブチル基等のアルキル基；メトキシ基、エトキシ基、ｎ−プロピル基、ｎ−ブトキシ基等のアルコキシ基；フッ素原子、塩素原子、臭素原子等のハロゲン原子；等の置換基を有していてもよい。なかでも、無置換が好ましい。
これらの中でも、Ｄとしては、単結合が好ましい。
【００３６】
Ｇは、３−ピリジル基又は４−ピリジル基を表し、４−ピリジル基が好ましい。これらのピリジル基は、任意の位置に、メチル基、エチル基、イソプロピル基、ｎ−プロピル基、ｔ−ブチル基等のアルキル基；メトキシ基、エトキシ基、ｎ−プロピル基、ｎ−ブトキシ基等のアルコキシ基；フッ素原子、塩素原子、臭素原子等のハロゲン原子；等の置換基を有していてもよい。なかでも、無置換が好ましい。
【００３７】
式（Ｌ１）で表される配位子としては、より具体的には、下記式（ｅ）〜（ｊ）で表されるもの等が挙げられるが、これらに限定されるものではない。
【００３８】
【化８】
2011062260.tif 000010
【００３９】
これらの中でも、式（Ｌ１）で表される配位子としては、式（ｅ）、（ｆ）で表されるものが好ましい。
これらの配位子の多くは公知物質であり、公知の方法により製造し、入手することができる。また、市販品をそのまま使用することもできる。
【００４０】
本発明の細孔性ネットワーク錯体は、前記遷移金属イオン（Ｍ）と三座有機配位子（Ｌ）とから自己組織化的に形成されるものである。
より具体的には、有機溶媒中、遷移金属化合物（ＭＸｎ）と三座有機配位子（Ｌ）とを特定のモル比で混合し、反応させることにより得ることができる。
【００４１】
三座有機配位子（Ｌ）と遷移金属化合物（ＭＸｎ）とを反応させる方法としては、特に限定されないが、例えば、三座有機配位子（Ｌ）の有機溶媒溶液に、遷移金属化合物（ＭＸｎ）の有機溶媒溶液を添加する方法が挙げられる。
【００４２】
用いる遷移金属化合物（ＭＸｎ）は、特に制限されない。式：ＭＸｎ中、Ｍは遷移金属イオンを表し、Ｘは対イオンを表し、ｎはＭの価数を表す。
【００４３】
前記Ｘの具体例としては、Ｆ−、Ｃｌ−、Ｂｒ−、Ｉ−、ＳＣＮ−、ＮＯ３−、ＣｌＯ４−、ＢＦ４−、ＳｂＦ４−、ＰＦ６−、ＡｓＦ６−、ＳｉＦ６２−、ＣＨ３ＣＯ２−、ＳＯ４２−等が挙げられる。なかでも、ＳＣＮ−が好ましい。
【００４４】
用いる三座有機配位子（Ｌ）と遷移金属化合物（ＭＸｎ）とのモル比は、１：１．５〜１：３、好ましくは１：１．８〜１：２．２である。
【００４５】
用いる有機溶媒としては、ベンゼン、トルエン、キシレン、クロロベンゼン、１，２−ジクロロベンゼン等の芳香族炭化水素類；アセトニトリル等のニトリル類；ジメチルスルホキシド（ＤＭＳＯ）等のスルホキシド類；Ｎ，Ｎ−ジメチルホルムアミド等のアミド類；テトラヒドロフラン、１，２−ジメトキシエタン、１，４−ジオキサン等のエーテル類；メタノール、エタノール、イソプロピルアルコール等のアルコール類；アセトン、メチルエチルケトン等のケトン類；エチルセロソルブ等のセロソルブ類；等が挙げられる。これらの溶媒は一種単独で、あるいは二種以上を組み合わせて用いることができる。
【００４６】
これらの中でも、より収率よく本発明の細孔性ネットワーク錯体を合成することができることから、芳香族炭化水素類、アルコール類、及びこれらの組合せが好ましく、１，２−ジクロロベンゼン又はトルエンと、アルコール類との組合せがより好ましく、１，２−ジクロロベンゼンとメタノールとの組合せがより好ましい。
【００４７】
溶媒の使用量は、特に制約はないが、用いる三座有機配位子（Ｌ）１ｍｇに対して、通常１〜２０ｍｌ、好ましくは３〜１０ｍｌである。
【００４８】
遷移金属化合物（ＭＸｎ）と三座有機配位子（Ｌ）との反応温度は、０℃から用いる溶媒の沸点まで、好ましくは５〜５０℃、より好ましくは１０〜４０℃である。
反応時間は、反応規模等にもよるが、数分から数日間、好ましくは１〜３日間である。
【００４９】
反応終了後は、析出した結晶をろ取して、目的とする細孔性ネットワーク錯体を単離することができる。
【００５０】
本発明の細孔性ネットワーク錯体は、遷移金属イオン（Ｍ）を頂点とする八面体型の立体形状を有するＭ６Ｌ４構造を構造単位とし、遷移金属イオン（Ｍ）を共有しながら、この構造単位が連続配列されることにより形成される細孔を有する３次元ネットワーク構造を有する。
【００５１】
用いる三座有機配位子（Ｌ）の種類等により、得られる細孔性ネットワーク錯体の細孔の形状、大きさ（直径）が決定される。すなわち、相対的に大きな細孔を有する細孔性ネットワーク錯体を得たい場合には、相対的に大きい（分子の鎖が長い）三座有機配位子（Ｌ）を使用すればよく、相対的に小さな細孔を有する細孔性ネットワーク錯体を得たい場合には、相対的に小さい（分子の鎖が短い）三座有機配位子（Ｌ）を使用すればよい。
【００５２】
また、用いる三座有機配位子（Ｌ）は、一種単独であっても、二種以上を組み合わせて用いてもよいが、一種単独で使用するのが好ましい。
【００５３】
細孔の直径は、１０〜１４Åであるのが好ましく、１１〜１３Åであるのがより好ましい。このような大きさの細孔を有する細孔性ネットワーク錯体は、種々の化学物質を内包する内包剤として有用であり、後述するように、フラーレンの分離に特に好ましく用いることができる。
【００５４】
細孔性ネットワーク錯体の構造は、元素分析、ＩＲ、ＵＶ吸収スペクトル、可視光吸収スペクトル、Ｘ線単結晶構造解析等により確認することができる。
【００５５】
２）ゲスト分子内包ネットワーク錯体
本発明の第２は、本発明の細孔性ネットワーク錯体の細孔内に、ゲスト分子が内包されてなるゲスト分子内包ネットワーク錯体である。
図２に、ゲスト分子内包ネットワーク錯体の概念図を示す。
図２（Ｂ）は、ゲスト分子が内包される前の細孔性ネットワーク錯体を示す図であり、図２（Ｃ）は細孔内にゲスト分子が内包された様子を示す図である。
なお、ゲスト分子は、一つの細孔に一つ内包されていても、複数個が内包されていてもよい。後述するゲスト分子の分離方法においては、一つの細孔に一つ内包されるのが好ましい。
【００５６】
ゲスト分子としては、前記細孔性ネットワーク錯体が形成する細孔内にサイズ的に内包されるものであれば、特に制限はない。例えば、フラーレンＣ６０、フラーレンＣ７０、及びさらに高次のフラーレン等のフラーレン類；フェナントレン、アントラセン等の芳香族縮合環化合物；フェロセン等のメタロセン；アダマンタン、図１１（ｃ）に示す化学構造を有する９，１０−ジヒドロアントラセン誘導体等の多環性化合物；メタノール、エタノール等のアルコール類；１，２−ジクロロベンゼン等の芳香族炭化水素；等が挙げられる。
なかでも、本発明においては、ゲスト分子としては、フラーレン類が好ましく、後述するように、選択的分離が可能なフラーレンＣ７０が特に好ましい。
【００５７】
但し、本発明の細孔性ネットワーク錯体は、構造単位として、遷移金属イオン（Ｍ）６個と、三座有機配位子（Ｌ）４個とから自己組織化的に形成される、中空を有するＭ６Ｌ４構造（図１（Ａ）、（Ｂ）参照）を有する。そのため、ゲスト分子の大きさによっては、ゲスト分子がＭ６Ｌ４構造の中空内に内包される場合がある。すなわち、ゲスト分子は大きさ等によって、Ｍ６Ｌ４構造の中空内に内包される場合、細孔性ネットワーク錯体の細孔に内包される場合、及びその両方に内包される場合がある。
また、例えば、大きさ等の異なる２種のゲスト分子を用いると、一方がＭ６Ｌ４構造の中空内に内包され、他方が細孔性ネットワーク錯体の細孔に内包される場合がある。
【００５８】
本発明のゲスト分子内包ネットワーク錯体は、後述するように、本発明の細孔性ネットワーク錯体とゲスト分子とを、有機溶媒中で混合して静置することにより、簡便に得ることができる。
【００５９】
混合して静置する温度は、０℃から用いる溶媒の沸点まで、好ましくは５〜５０℃、より好ましくは１０〜４０℃である。静置時間は、規模等にもよるが、数分から数十日間、好ましくは１〜１０日である。
【００６０】
用いる有機溶媒としては、細孔性ネットワーク錯体及びゲスト分子に対して不活性であれば特に制約はなく、前記細孔性ネットワーク錯体の合成に用いる有機溶媒として例示したのと同様のものが挙げられる。
【００６１】
細孔性ネットワーク錯体及びゲスト分子を有機溶媒中で静置しておくと、ゲスト分子が徐々に細孔性ネットワーク錯体の細孔内に入り込み平衡に達する。
ゲスト分子が複数種存在する場合には、ある種のゲスト分子が形状及びサイズ選択的に細孔内に入り込んで平衡に達する。
【００６２】
また、本発明のゲスト分子内包ネットワーク錯体は、溶媒中、十分量のゲスト分子の存在下、遷移金属化合物（ＭＸｎ）と三座有機配位子（Ｌ）とを特定のモル比で混合し、反応させることによっても得ることができる。この場合、ゲスト分子は、溶媒に完全に溶解していなくともよい。用いる溶媒としては、上述した本発明の細孔性ネットワーク錯体の製造に用いることができるものとして列記したものと同様のものが挙げられる。
【００６３】
３）ゲスト分子の分離方法
本発明の第３は、下記（ｉ）、（ｉｉ）のゲスト分子の分離方法である。
（ｉ）単離したいゲスト分子を含有する混合物から該ゲスト分子を分離する方法であって、本発明の細孔性ネットワーク錯体のうち、前記単離したいゲスト分子の大きさに応じた大きさの細孔を有する細孔性ネットワーク錯体と、前記ゲスト分子を含有する混合物とを有機溶媒中で混合し、前記ゲスト分子を内包するネットワーク錯体を選択的に形成させる工程（Ｉ）と、得られたゲスト分子を内包するネットワーク錯体を有機溶媒と混合し、前記ゲスト分子を内包するネットワーク錯体から該ゲスト分子を有機溶媒中に放出させる工程（ＩＩ）とを有するゲスト分子の分離方法。
【００６４】
（ｉｉ）単離したいゲスト分子を含有する混合物から該ゲスト分子を分離する方法であって、本発明の細孔性ネットワーク錯体のうち、前記単離したいゲスト分子の大きさに応じた大きさの細孔を有する細孔性ネットワーク錯体と、前記ゲスト分子を含有する混合物とを有機溶媒中で混合し、前記ゲスト分子を内包するネットワーク錯体を選択的に形成させる工程（Ｉ）と、得られたゲスト分子を内包するネットワーク錯体を酸により分解し、得られた分解液よりゲスト分子を単離する工程（ＩＩＩ）とを有するゲスト分子の分離方法。
【００６５】
〈工程（Ｉ）〉
前記（ｉ）、（ｉｉ）のゲスト分子の分離方法において、工程（Ｉ）は、本発明の細孔性ネットワーク錯体のうち、前記単離したいゲスト分子の大きさに応じた大きさの細孔を有する細孔性ネットワーク錯体と、前記ゲスト分子を含有する混合物とを有機溶媒中で混合し、前記ゲスト分子を内包するネットワーク錯体（ゲスト分子内包ネットワーク錯体）を選択的に形成させる工程である。
【００６６】
細孔性ネットワーク錯体の細孔の大きさは、主に、用いる三座有機配位子（Ｌ）の大きさにより決定される。よって、用いる細孔性ネットワーク錯体は、内包させたいゲスト分子の大きさに合わせて、三座有機配位子（Ｌ）を選択し、その三座有機配位子（Ｌ）を用いて形成されたものを使用すればよい。
【００６７】
本発明の細孔性ネットワーク錯体が、ゲスト分子を含む混合物から、ゲスト分子を選択的に内包する理由としては、細孔の直径による分子篩の効果が考えられる。
【００６８】
例えば、フラーレンＣ７０の分子の直径は約８Åであり、フラーレンＣ６０の分子の直径は約７Åである。遷移金属化合物（ＭＸｎ）としてＣｏ（ＳＣＮ）２を、三座有機配位子（Ｌ）として２，４，６−トリス（４−ピリジル）−１，３，５−トリアジン（ＴＰＴ）を用いて合成される細孔性ネットワーク錯体の細孔の直径は、１２．０８４Å（Ｘ線分析解析の結果）である。この錯体を用いると、フラーレンＣ６０とフラーレンＣ７０の混合物から、より細孔のサイズが近いフラーレンＣ７０を選択的に内包する。
【００６９】
該工程は、平衡であるため、ゲスト分子の使用量は、細孔性ネットワーク錯体に対して、過剰量であるのが好ましい。
【００７０】
用いる有機溶媒としては、細孔性ネットワーク錯体及びゲスト分子に対して不活性であれば特に制約はなく、前記細孔性ネットワーク錯体の合成に用いる有機溶媒として例示したのと同様のものが挙げられる。
【００７１】
細孔性ネットワーク錯体と、前記ゲスト分子を含有する混合物とを有機溶媒中で混合する方法としては特に制約はないが、例えば、細孔性ネットワーク錯体をゲスト分子を含有する混合物の飽和有機溶媒溶液中で静置する方法等が挙げられる。
【００７２】
混合温度としては、０℃から用いる溶媒の沸点まで、好ましくは５〜５０℃、より好ましくは１０〜４０℃である。混合しておく時間は、規模等にもよるが、数分から数十日間、好ましくは１〜１０日である。
析出してくる結晶をろ取することにより、ゲスト分子内包細孔性ネットワーク錯体を得ることができる。
【００７３】
工程（Ｉ）の後、前記（ｉ）の方法においては工程（ＩＩ）を、（ｉｉ）の方法においては工程（ＩＩＩ）を行うことにより、目的とするゲスト分子を単離することができる。
【００７４】
〈工程（ＩＩ）〉
工程（ＩＩ）は、前記工程（Ｉ）で得られたゲスト分子内包ネットワーク錯体を有機溶媒と混合し、該錯体から内包されたゲスト分子を有機溶媒中に放出させる工程である。
ゲスト分子内包ネットワーク錯体を、ゲスト分子を含まない有機溶媒中に浸すことで、ゲスト分子を可逆的に有機溶媒中に溶出させることができる。
【００７５】
用いる有機溶媒としては、ゲスト分子を溶解するものであれば特に制約はなく、例えば、前記細孔性ネットワーク錯体の合成に用いる有機溶媒として例示したのと同様のものが挙げられる。
【００７６】
ゲスト分子内包ネットワーク錯体を有機溶媒と混合する方法としては、ゲスト分子内包ネットワーク錯体を、有機溶媒中に沈めて静置する方法が挙げられる。
静置温度は、通常０〜５０℃、好ましくは５〜４０℃であり、静置時間は、規模等にもよるが、通常３０分から２４時間、好ましくは１〜１０時間である。
【００７７】
静置後、エバポレーター等により有機溶媒を除去することにより、目的とするゲスト分子を単離することができる。
ゲスト分子を放出した錯体は、再利用が可能である。その際、再利用に供する錯体は、ゲスト分子を完全に放出しておらず、少量のゲスト分子を内包したものであってもよい。
【００７８】
〈工程（ＩＩＩ）〉
前記（ｉｉ）における工程（ＩＩＩ）は、前記工程（Ｉ）で得られたゲスト分子を内包するネットワーク錯体を酸により分解し、得られた分解液よりゲスト分子を単離する工程である。
この方法によれば、ゲスト分子を定量的に回収できる。但し、錯体は分解するので、そのままでは繰り返し使用できない。
【００７９】
用いる酸としては、ゲスト分子に対して不活性で、細孔性ネットワーク錯体を元の三座有機配位子（Ｌ）と遷移金属化合物（ＭＸｎ）に分解できるものであれば特に制約はない。例えば、希塩酸等が挙げられる。
【００８０】
得られた分解液よりゲスト分子を単離する方法としては、分解液中に有機溶媒を加えてゲスト分子を抽出する方法が挙げられる。
用いる有機溶媒としては、水と混和しない、ゲスト分子に対する溶解度の高いものが好ましく、例えば、前記細孔性ネットワーク錯体の合成に用いる有機溶媒として例示したのと同様のものが挙げられる。
【００８１】
分解された三座有機配位子（Ｌ）と遷移金属化合物（ＭＸｎ）は、回収して、再び錯体の製造原料として利用することができる。
【００８２】
４）フラーレンＣ７０の分離方法
本発明の第３は、下記（ｉａ）、（ｉｉａ）のフラーレンＣ７０の分離方法である。
（ｉａ）フラーレンＣ６０及びフラーレンＣ７０を含有するフラーレンの混合物からフラーレンＣ７０を分離する方法であって、本発明の細孔性ネットワーク錯体のうち、直径が（１２±０．１）Åの細孔を有する細孔性ネットワーク錯体と、前記フラーレンの混合物とを有機溶媒中で混合し、フラーレンＣ７０を内包するネットワーク錯体を選択的に形成させる工程（Ｉａ）と、得られたフラーレンＣ７０を内包するネットワーク錯体を有機溶媒と混合し、前記フラーレンを内包するネットワーク錯体からフラーレンＣ７０を有機溶媒中に放出させる工程（ＩＩａ）とを有するフラーレンＣ７０の分離方法。
【００８３】
（ｉｉａ）フラーレンＣ６０及びフラーレンＣ７０を含有するフラーレンの混合物からフラーレンＣ７０を分離する方法であって、本発明の細孔性ネットワーク錯体のうち、直径が（１２±０．１）Åの細孔を有する細孔性ネットワーク錯体と、前記フラーレンの混合物とを有機溶媒中で混合し、フラーレンＣ７０を内包するネットワーク錯体を選択的に形成させる工程（Ｉａ）と、得られたフラーレンＣ７０を内包するネットワーク錯体を酸により分解し、得られた分解液からフラーレンＣ７０を分離する工程（ＩＩＩａ）とを有するフラーレンＣ７０の分離方法。
【００８４】
すなわち、本発明の第３は、前述した本発明のゲスト分子の分離方法において、ゲスト分子がフラーレンＣ７０であり、ゲスト分子を含有する混合物が、フラーレンＣ６０及びフラーレンＣ７０を含有するフラーレンの混合物に相当するものである。
本発明で用いるフラーレンの混合物は、少なくともフラーレンＣ６０及びフラーレンＣ７０を含有するものであれば、フラーレンＣ７６、フラーレンＣ７８、フラーレンＣ８２、フラーレンＣ８４等の他の高次のフラーレンをさらに含有するものであってもよい。
図３に、細孔性ネットワーク錯体によるフラーレンの選択的取り込みの概念図を示す。
【００８５】
〈工程（Ｉａ）〉
工程（Ｉａ）は、本発明の細孔性ネットワーク錯体のうち、直径が（１２±０．１）Åの細孔を有する細孔性ネットワーク錯体と、フラーレンＣ６０及びフラーレンＣ７０を含有するフラーレンの混合物（以下、単に「フラーレンの混合物」ということがある。）とを有機溶媒中で混合し、フラーレンＣ７０を内包するネットワーク錯体を選択的に形成させる工程である。工程（Ｉａ）は、前記ゲスト分子の分離方法の工程（Ｉ）と同様にして行うことができる。
【００８６】
用いる、細孔性ネットワーク錯体のうち、直径が（１２±０．１）Åの細孔を有する錯体としては、例えば、前述した、遷移金属化合物（ＭＸｎ）としてＣｏ（ＳＣＮ）２を、三座有機配位子（Ｌ）として２，４，６−トリス（４−ピリジル）−１，３，５−トリアジン（ＴＰＴ）を用いて合成される、細孔の直径が１２．０８４Åである細孔性ネットワーク錯体（ａ）が挙げられる。
【００８７】
用いる有機溶媒としては、芳香族炭化水素類が好ましく、トルエンがより好ましい。
工程（Ｉａ）により、例えば、細孔性ネットワーク錯体（ａ）を、フラーレンの混合物を含むトルエン溶液に浸し、１週間静置することにより、フラーレンＣ７０を主に内包する細孔性ネットワーク錯体（ａ）を選択的に形成することができる。
フラーレンＣ７０を主に内包する細孔性ネットワーク錯体（ａ）は、ろ取することにより、簡便に単離することができる。
【００８８】
細孔性ネットワーク錯体（ａ）が、フラーレンの混合物から、フラーレンＣ７０を選択的に内包する理由としては、細孔の直径による分子篩の効果の他、細孔内部のπ共役ユニットと内包されたフラーレン類のπ−π相互作用の強弱によると考えられる。
【００８９】
工程（Ｉａ）の後、前記（ｉａ）の方法においては工程（ＩＩａ）を、（ｉｉａ）の方法においては工程（ＩＩＩａ）を行うことにより、細孔性ネットワーク錯体（ａ）に内包されていたフラーレンを単離することができる。
【００９０】
〈工程（ＩＩａ）〉
前記（ｉａ）における工程（ＩＩａ）は、工程（Ｉａ）で得られたフラーレンＣ７０を主に内包するネットワーク錯体（ａ）を、有機溶媒と混合し、錯体からフラーレンＣ７０を有機溶媒中に放出させる工程である。工程（ＩＩａ）も、前記ゲスト分子の分離方法における工程（ＩＩ）と同様にして行うことができる。
【００９１】
用いる有機溶媒としては、芳香族炭化水素類が好ましく、トルエンがより好ましい。
工程（ＩＩａ）は、例えば、工程（Ｉａ）で得られたフラーレンＣ７０を主に内包するネットワーク錯体（ａ）を、純粋なトルエン中に静置することによって行われる。
【００９２】
静置後は、エバポレーター等によりトルエンを除去することにより、内包されていたフラーレンを単離することができる。
【００９３】
〈工程（ＩＩＩａ）〉
前記（ｉｉａ）における工程（ＩＩＩａ）は、工程（Ｉａ）で得られたフラーレンＣ７０を主に内包するネットワーク錯体（ａ）を酸により分解し、得られた分解液からフラーレンＣ７０を分離する工程である。工程（ＩＩＩａ）も、前記ゲスト分子の分離方法における工程（ＩＩＩ）と同様にして行うことができる。
【００９４】
用いる有機溶媒としては、芳香族炭化水素類が好ましく、トルエンがより好ましい。
用いる酸としては、塩酸が好ましく、１０％塩酸がより好ましい。
工程（ＩＩＩａ）は、例えば、工程（Ｉａ）で得られたフラーレンＣ７０を主に内包するネットワーク錯体（ａ）を、１０％塩酸に溶解し、トルエンにより抽出し、その後エバポレーター等によりトルエンを除去することにより行われる。
【００９５】
前記（ｉａ）又は（ｉｉａ）の分離操作で得られるフラーレンは、フラーレンＣ７０を主に含むものである。このものにつき、さらに同様の分離操作を繰り返すことにより、純度の高いフラーレンＣ７０を得ることができる。
【００９６】
例えば、フラーレンＣ６０とフラーレンＣ７０の混合物（１：１（モル比））につき、前記（ｉｉａ）の分離操作を行うと、フラーレンＣ６０とフラーレンＣ７０の混合物（約２：８（モル比））を得ることができる。得られた混合物につきさらに前記（ｉｉａ）の分離操作を行うと、フラーレンＣ６０とフラーレンＣ７０の混合物（約７：９３（モル比））を得ることができる。すなわち、純度約９３％のフラーレンＣ７０を得ることができる。
【００９７】
通常、炭素数が７０を超える高次フラーレン類は、合成段階における生成量が少なく、溶媒に対する溶解性も乏しいため、分離精製が困難である。液体クロマトグラフィーによる分取、有機複合体での沈殿法、溶解度差を利用した濃縮等では、大量の有機溶媒を使用しなければならない、操作が煩雑である、収率が低い、純度が低いという問題がある。
【００９８】
本発明の分離方法によれば、大量の有機溶媒を用いることなく、簡便に低コストでフラーレンＣ７０を分離することができる。また、用いた細孔性ネットワーク錯体（ａ）は再利用が可能である。
【実施例】
【００９９】
以下、実施例により本発明をさらに詳細に説明する。但し、本発明はこれらの実施例により何ら制限されるものではない。【０１００】
（機器類）
（１）Ｘ線単結晶構造解析
Ｂｒｕｋｅｒ社製  ＡＰＥＸ  ＩＩ／ＣＣＤ  ｄｉｆｆｒａｃｔｏｍｅｔｅｒを用いて行った。
（２）元素分析
ＹＡＮＡＣＯ社製  ＭＴ−６を用いて行った。【０１０１】
（３）紫外線吸収ペクトル
ＳＨＩＭＡＤＺＵ社製  ＵＶ−３１５０を用いて測定した。
（４）１Ｈ−ＮＭＲ及び１３Ｃ−ＮＭＲスペクトル
Ｂｒｕｋｅｒ社製  ＤＲＸ−５００を用いて測定した。【０１０２】
（５）高速液体クロマトグラフィー（ＨＰＬＣ）
ＪＡＳＣＯ社製  ＰＵ−９８０，ＵＶ−９７０，ＤＧ−２０８０−５４，ＬＧ−２０８０−０２を用いて行った。
・ＨＰＬＣカラム
ＮＯＭＵＲＡ  ｃｈｅｍｉｃａｌ社製  Ｄｅｖｅｌｏｓｉｌ  ＲＰＦＵＬＬＥＲＥＮＥ  （Ｂａｔｃｈ  Ｎｏ．＃２３０９８）４．６×２５０ｍｍ【０１０３】
（実施例１）細孔性ネットワーク錯体（１）の合成【０１０４】
【化９】
2011062260.tif 000011
【０１０５】
試験管中、２，４，６−トリス（４−ピリジル）−１，３，５−トリアジン（ＴＰＴ）６．３ｍｇを１，２−ジクロロベンゼンとメタノールの混合液（体積比で４：１）５ｍｌに溶解させた。その溶液の上部にチオシアン酸コバルト（ＩＩ）７．０ｍｇを１ｍｌのメタノールに溶解させた溶液を静かに加え、２層に分かれた溶液を２日間、室温で静置した。模式図を図４に示す。
試験管の壁に析出した橙色結晶を濾過することで、細孔性ネットワーク錯体（１）９．９ｍｇを収率５２％で得た。【０１０６】
得られた細孔性ネットワーク錯体（１）の元素分析と、Ｘ線単結晶構造解析を行った。結果を以下に示す。【０１０７】
（元素分析）
元素分析の結果：Ｃ：４９．６０％，Ｈ：２．９２％，Ｎ：７．４３％
（理論値：Ｃ：４９．８９％，Ｈ：３．０２％，Ｎ：７．４８％）
決定された組成式：（ＴＰＴ）４｛Ｃｏ（ＳＣＮ）２｝３（Ｃｌ２Ｃ６Ｈ４）２５（ＭｅＯＨ）５【０１０８】
以上の結果より、細孔性ネットワーク錯体（１）は、正八面体の構造単位あたり２５分子の１，２−ジクロロベンゼンと５分子のメタノールを内包していることが分かった。【０１０９】
（Ｘ線単結晶構造解析）
格子定数：ａ＝ｂ＝ｃ＝３７．５９９Å，ｃｕｂｉｃ，空間群：Ｆｍ−３ｍ
結晶構造を図５に示す。
結晶構造では、三座配位子であるＴＰＴが４分子と、コバルト（ＩＩ）イオンが６つから成る正八面体型Ｍ６Ｌ４錯体を部分構造とする無限ネットワークが構築されていることが示された。
また、Ｍ６Ｌ４構造の間にできる細孔は直径約１２Åの穴であることが分かった。
図５の左側はネットワークの外観と細孔を、右側は部分構造であるＭ６Ｌ４正八面体型錯体の構造を示す。正八面体の頂点にあるのがコバルト（ＩＩ）イオンである。【０１１０】
（実施例２）
実施例１において、ＴＰＴの代わりに、１，３，５−トリス（４−ピリジル）ベンゼン（以下、「ＴＰＢ」と略す。）を用いる以外は、実施例１と同様にして細孔性ネットワーク錯体（２）を合成した。得られた細孔性ネットワーク錯体（２）の結晶構造解析の結果を図６（ａ）に示す。（格子定数：ａ＝ｂ＝ｃ＝３７．６９５Å，ｃｕｂｉｃ，空間群：Ｆｍ−３ｍ）【０１１１】
（実施例３）
実施例１において、ＴＰＴの代わりに、２，４，６−トリス（３−ピリジル）−１，３，５−トリアジン（以下、「ｍ−ＴＰＴ」と略す。）を用いる以外は、実施例１と同様にして細孔性ネットワーク錯体（３）を合成した。得られた細孔性ネットワーク錯体（３）の結晶構造解析の結果を図６（ｂ）に示す。（格子定数：ａ＝ｂ＝２２．６１６Å，ｃ＝３１．３２６Å，ｔｅｔｒａｇｏｎａｌ，空間群：Ｐ−４２１／ｃ）
なお、図５、図６（ａ）、（ｂ）において、左側はネットワークの外観と細孔を、右側は部分構造であるＭ６Ｌ４八面体型錯体の構造を示す。八面体の頂点にあるのがコバルト（ＩＩ）イオンである。）【０１１２】
（実施例４）フラーレンＣ６０の内包
実施例１で得られた細孔性ネットワーク錯体（１）を、試験管中のフラーレンＣ６０の飽和トルエン溶液（錯体１００ｍｇに対し５０ｍｌ）に加え、２日間静置した。この間、橙色の結晶は黒色に変化した。その様子を図７に示す。図７（ａ）の左側は静置後すぐの写真、右側は静置後２日目の写真である。図７（ｂ）に、コンピュータシミュレーションによる細孔性ネットワーク錯体（１）へのフラーレンＣ６０の充填図を示す。
試験管中の結晶（フラーレンＣ６０内包錯体（１））を濾過し、以下の２通りの方法で、内包されたフラーレンＣ６０の重量分析を行った。計算結果では最大で５０重量％のフラーレンＣ６０が導入可能と見積もられる。【０１１３】
（ｉ）フラーレンＣ６０の重量分析１
前記フラーレンＣ６０内包錯体（１）を１０％塩酸に溶解し、フラーレンＣ６０をトルエンにより抽出した。エバポレーターによりトルエンを留去した後、真空乾燥を行い、フラーレンＣ６０を回収した。
フラーレンＣ６０を含む錯体の重量、抽出したフラーレンＣ６０の重量を測定した結果、錯体中のフラーレンＣ６０の重量％は以下の通りだった。【０１１４】
・フラーレンＣ６０を含む錯体の重量：３９．７ｍｇ
・抽出したフラーレンＣ６０の重量：１４．０ｍｇ
・錯体中のフラーレンＣ６０の重量％：３５重量％【０１１５】
得られたフラーレンの純度は、１Ｈおよび１３Ｃ−ＮＭＲにより確認した。
抽出したフラーレンＣ６０の、重クロロホルム中の１３Ｃ−ＮＭＲスペクトル図（１２５ＭＨｚ，３００Ｋ）を図８に示す。【０１１６】
（ｉｉ）フラーレンＣ６０の重量分析２
フラーレンＣ６０内包錯体（１）３．００ｍｇを、純粋なトルエン３．００ｍｌ中に６時間沈め、溶出したフラーレンＣ６０の濃度を紫外可視吸収スペクトルにより決定した。
図９（ａ）に、フラーレンＣ６０のトルエンへの溶出の経時変化を記録した紫外可視吸収スペクトル図を示す。時間経過とともに、３５０ｎｍ付近及び４５０ｎｍ付近から６５０ｎｍ付近における吸光度（ａｂｓ）が大きくなっていくのがわかる。また、図９（ｂ）に、波長５４０ｎｍにおける吸光度の経時変化を表すグラフを示す。時間経過とともに、吸光度が大きくなっていくのがわかる。【０１１７】
図９に示したデータとフラーレンＣ６０の吸光係数ε（５４０ｎｍ）より、抽出開始６時間後のフラーレン濃度を算出した。
・ε（５４０ｎｍ）＝９５２ｃｍ-１Ｍ-１
（文献：Ｔ．Ｔｏｍｉｙａｍａ，Ｓ．Ｕｃｈｉｙａｍａ，Ｈ．Ｓｈｉｎｏｈａｒａ  Ｃｈｅｍ．Ｐｈｙｓ．Ｌｅｔｔ．，１９９７，２６４，１４３．）
・６時間後のフラーレンＣ６０濃度：０．８４ｍｇ／３．００ｍｌ
・錯体から取り出したフラーレンＣ６０の重量％：２８重量％【０１１８】
トルエンによる抽出では、少量のフラーレンＣ６０が錯体内に残存していることも確認された。この事実を考慮しても、以上の２手法により得られた結果は良い一致を示しており、フラーレンＣ６０内包錯体（１）が３０重量％以上のフラーレンＣ６０を内包する確かな証拠となる。【０１１９】
細孔性ネットワーク錯体（１）（青）、フラーレン内包錯体（１）（赤）、及びフラーレンＣ６０粉体の固体吸収スペクトル図を図１０に示す。
フラーレンＣ６０内包錯体（１）の吸収スペクトルは、細孔性ネットワーク錯体（１）とフラーレンＣ６０粉体の吸収スペクトルの足し合わせで再現されることから、錯体内部においてフラーレンＣ６０がその物性を保っていることが分かった。【０１２０】
（実施例５〜７）
フェナントレン、フェロセン、図１１（ｃ）に示す化学構造を有する９，１０−ジヒドロアントラセン誘導体の各トルエン飽和溶液のそれぞれに、実施例１で得られた細孔性ネットワーク錯体（１）を約１０ｍｇずつ浸した。室温で１日放置した後に、実施例１と同様にして錯体をろ取し、１０％塩酸を加えて錯体を溶解し、ゲスト分子をトルエンにより抽出した。得られたゲスト分子につき、１Ｈ−ＮＭＲスペクトル測定を行った。
細孔性ネットワーク錯体（１）に取り込まれたゲスト分子の１Ｈ−ＮＭＲスペクトルを図１１に示す。【０１２１】
測定結果から、フェナントレン、フェロセン、及び、図１１（ｃ）に示す化学構造を有する９，１０−ジヒドロアントラセン誘導体は、細孔性ネットワーク錯体（１）に内包されることがわかった。【０１２２】
（実施例８）フラーレンＣ７０の選択内包
実施例１で得た細孔性ネットワーク錯体（１）を、フラーレンＣ６０とフラーレンＣ７０を１：１の混合比（モル比）で含む飽和トルエン溶液（以下、「フラーレンの混合溶液」という。）に浸し、１週間静置した。実施例１と同様にして、得られたフラーレン内包錯体（２）を濾取し、１０％塩酸により錯体を分解後、トルエン抽出を行った。得られたトルエン層に含まれるフラーレン成分（１）を高速液体クロマトグラフィー（ＨＰＬＣ）によって分析した。【０１２３】
さらに、得られたフラーレン成分（１）の飽和トルエン溶液を調製し、ここに細孔性ネットワーク錯体（１）を浸して、１週間静置した。先と同様に、得られたフラーレン内包錯体（３）を濾取し、１０％塩酸により錯体を分解後、トルエン抽出を行い、得られたトルエン層に含まれるフラーレン成分（２）を高速液体クロマトグラフィー（ＨＰＬＣ）によって分析した。【０１２４】
図１２（ａ）にフラーレンの混合溶液のＨＰＬＣ分析データを、図１２（ｂ）にフラーレン成分（１）のＨＰＬＣ分析データを、図１２（ｃ）にフラーレン成分（２）のＨＰＬＣ分析データを示す。
ＨＰＬＣの分析結果より、フラーレンＣ６０とフラーレンＣ７０を１：１のモル比で含むフラーレンから、フラーレンＣ６０とフラーレンＣ７０を約２：８のモル比で含むフラーレンを得ることができることが分かった。【０１２５】
さらに、得られた、フラーレンＣ６０とフラーレンＣ７０を約２：８のモル比で含むフラーレンの溶液を用いて再度同じ操作を行うことで、フラーレンＣ６０とフラーレンＣ７０を７：９３のモル比で含むフラーレン、すなわち、純度の高いフラーレンＣ７０を得ることができた。【０１２６】
フラーレンＣ６０やフラーレンＣ７０、あるいはそれよりも大きな高次フラーレン類の混合物を含む溶液に細孔性ネットワーク錯体を浸すことで、サイズ・形状選択的なフラーレン内包を行うことができることが示された。【０１２７】
（実施例９）
ＴＰＴ６．３ｍｇを１，２−ジクロロベンゼンとメタノールの混合液（体積比で４：１）５ｍｌに試験管の中で溶解させた。そこに、市販品のフラーレンすす（合成段階で得られる精製のフラーレン混合物、Ｃ６０及びＣ７０をモル比８８：１２で含有、Ａｌｄｒｉｃｈ社製）を過剰量懸濁させ（１，２−ジクロロベンゼン５ｍｌに対し、すすが５０ｍｇ以上の割合）、その懸濁液の上部にチオシアン酸コバルト（ＩＩ）７．０ｍｇを１ｍｌのメタノールに溶解させた溶液を静かに加え、全容を２日間、室温で静置した。
試験管の壁に析出した暗褐色結晶を濾過することで、フラーレン内包錯体を収率約５０％で得た。得られたフラーレン内包錯体を１０％塩酸により錯体を分解後、トルエン抽出を行った。得られたトルエン層に含まれるフラーレン成分（３）を高速液体クロマトグラフィー（ＨＰＬＣ）によって分析した。図１３（ａ）に、市販のフラーレンすすのＨＰＬＣ分析データを、図１３（ｂ）に、フラーレン成分（３）のＨＰＬＣ分析データをそれぞれ示す。【０１２８】
図１３より、フラーレンＣ７０の組成比が小さい溶液からも効率的にフラーレンＣ７０の濃縮が行えることが分かった。【０１２９】
（実施例１０）
テトラチオフルバレン（ＴＴＦ）のトルエン飽和溶液（３〜５ｍｌ）に、実施例１で得られた細孔性ネットワーク錯体（１）（１０〜２０ｍｇ）を浸した。室温で５分間放置した後に、実施例１と同様にして錯体をろ取した。この錯体の元素分析、ＩＲスペクトル測定、紫外線可視吸収スペクトル測定、及び結晶構造解析を行った。測定結果、解析結果を下記に示す。【０１３０】
また、図１４に、得られた錯体の結晶構造解析図を示す。図１４において、左上の図は１つのＭ６Ｌ４構造の様子を表す図、右上の図は、内包された４つのＴＴＦ分子の様子を表す図、左下の図は、ＴＴＦが内包された細孔性ネットワーク錯体の結晶構造解析図、右下の図は、ＴＴＦとＴＰＴの配向の様子を表す図である。【０１３１】
元素分析の結果：Ｃ：５１．９２％，Ｈ：３．５５％，Ｎ：１３．８８％
｛［（Ｃｏ（ＮＣＳ）２）３（ＴＰＴ）４］・４．５（ＴＴＦ）・４（ｔｏｌｕｅｎｅ）・Ｈ２Ｏ｝ｎの理論値；Ｃ：５１．８５％，Ｈ：３．２７％，Ｎ：１３．６４％【０１３２】
ＩＲスペクトル（ｓｉｎｇｌｅ  ｃｒｙｓｔａｌ，ＦＬＵＯＲＯＬＵＢＥ，ｃｍ-１）：３０６６（ｍ），２０４９（ｓ，ＮＣＳ  ｓｔ．），１５７９（ｍ），１５１４（ｓ），１３７１（ｍ），９６９（ｍ），９０１（ｍ），８０３（ｍ），ａｎｄ  ６４６（ｍ）【０１３３】
紫外線可視吸収スペクトル（ｄｉｆｆｕｓｅ  ｒｅｆｌｅｃｔａｎｃｅ，ＢａＳＯ４，λ［ｎｍ］）３７１  ａｎｄ  ６３１【０１３４】
結晶構造解析：Ｃ１０２Ｈ６４Ｎ３０Ｃｏ３Ｓ２２，Ｍｒ＝２５９２．１６
ｃｒｙｓｔａｌ  ｄｉｍｅｎｓｉｏｎｓ；０．１６×０．１５×０．１０ｍｍ３
Ｔｅｔｒａｇｏｎａｌ，ｓｐａｃｅ  ｇｒｏｕｐ，Ｐ４２／ｍｎｍ，ａ＝ｂ＝２６．４０５（４）Å，ｃ＝３６．６３１（５）Å，Ｖ＝２５５４０（６）Å３，
Ｔ＝８５Ｋ，Ｚ＝４，ｒｃａｌｃｄ＝０．６７４ｇ  ｃｍ−３，６９１１
ｕｎｉｑｕｅ  ｒｅｆｌｅｃｔｉｏｎｓ  ｏｕｔ  ｏｆ  １１６１７  ｗｉｔｈ  Ｉ  ＞２σ（Ｉ），
３７１  ｐａｒａｍｅｔｅｒｓ，０．９５＜θ＜２４．８７°，
ｆｉｎａｌ  Ｒ  ｆａｃｔｏｒｓ  Ｒ１＝０．０８５３  ａｎｄ  ｗＲ２＝０．１４７６  ｆｏｒ  ａｌｌ  ｄａｔａ．
ＣＣＤＣ  ｄｅｐｏｓｉｔ  ｎｕｍｂｅｒ  ７６６６０５．【０１３５】
次に、実施例４において、細孔性ネットワーク錯体（１）の替わりに、上記で得られたＴＴＦが内包された錯体を用いて同様の操作を行った。得られた錯体につき、実施例４と同様にして、ＴＴＦ及びフラーレンＣ６０を含む錯体の重量、抽出したＴＴＦ及びフラーレンＣ６０の重量を測定した結果、錯体中のＴＴＦ及びフラーレンＣ６０の重量％は以下の通りだった。【０１３６】
・ＴＴＦ及びフラーレンＣ６０を含む錯体の重量：５６．６ｍｇ
・抽出したＴＴＦ及びフラーレンＣ６０の重量：１７．７ｍｇ
・錯体中のＴＴＦ及びフラーレンＣ６０の重量％：３１重量％【０１３７】
なお、取り出したゲストは１Ｈ−ＮＭＲ及び１３Ｃ−ＮＭＲからＴＴＦ及びフラーレンＣ６０であることがわかった。得られたフラーレンの純度は、１Ｈおよび１３Ｃ−ＮＭＲにより確認した。また、取り出したＴＴＦ及びフラーレンＣ６０の混合物をトルエンに溶かしＨＰＬＣにて分析したところ、この混合物中のＴＴＦとフラーレンＣ６０はモル比で５７：４３であることがわかった。【０１３８】
上記の結果、ＴＴＦのみを包接させたネットワーク錯体の結晶構造解析、及び、フラーレンＣ６０が大きさ的にＭ６Ｌ４構造の内部空間（中空）に内包されないこと等から、ＴＴＦがＭ６Ｌ４構造の内部空間（中空）に内包され、フラーレンＣ６０が細孔性ネットワーク錯体の細孔に内包されたフラーレン内包ネットワーク錯体が得られたと考えられる。【０１３９】
（参考例１）
ジフェニルアミンのトルエン飽和溶液（３〜５ｍｌ）に、実施例１で得られた細孔性ネットワーク錯体（１）（１０〜２０ｍｇ）を浸した。室温で１時間放置した後に、実施例１と同様にして錯体をろ取した。この錯体の元素分析、ＩＲスペクトル測定、紫外線可視吸収スペクトル測定、及び結晶構造解析を行った。測定結果、解析結果を下記に示す。【０１４０】
また、図１５に、得られた錯体の結晶構造解析図を示す。図１５において、左上の図は１つのＭ６Ｌ４構造の様子を表す図、右上の図は、内包された４つのジフェニルアミン分子の様子を表す図、左下の図は、ジフェニルアミンが内包された細孔性ネットワーク錯体の結晶構造解析図、右下の図は、ジフェニルアミンとＴＰＴの配向の様子を表す図である。【０１４１】
元素分析の結果：Ｃ：６８．０８％，Ｈ：５．０２％，Ｎ：１５．５１％
｛［（Ｃｏ（ＮＣＳ）２）３（ＴＰＴ）４］・７（ｄｉｐｈｅｎｙｌａｍｉｎｅ）・３．８（ｔｏｌｕｅｎｅ）・０．２５Ｈ２Ｏ｝ｎの理論値；Ｃ：６８．３６％，Ｈ：４．７４％７，Ｎ：１５．６４％【０１４２】
ＩＲスペクトル（ｓｉｎｇｌｅ  ｃｒｙｓｔａｌ，ＦＬＵＯＲＯＬＵＢＥ，ｃｍ-１）：３３９５（ｍ），３３２６（ｓ，ＮＨ  ｓｔ．），３０４４（ｍ），２０４８（ｓ，ＮＣＳ  ｓｔ．），１５９４（ｍ），１５０３（ｍ），１４１６（ｍ），ａｎｄ  １３７３（ｍ）【０１４３】
紫外線可視吸収スペクトル（ｄｉｆｆｕｓｅ  ｒｅｆｌｅｃｔａｎｃｅ，ＢａＳＯ４，λ［ｎｍ］）２８０  ａｎｄ  ４９０【０１４４】
結晶構造解析：Ｃ８０Ｈ６４．５Ｎ１４．５ＣｏＳ２，Ｍｒ＝１３５２．０１，
ｃｒｙｓｔａｌ  ｄｉｍｅｎｓｉｏｎｓ；０．３７×０．３４×０．３１ｍｍ３，
Ｃｕｂｉｃ，ｓｐａｃｅ  ｇｒｏｕｐ，Ｆｄ−３ｃ，ａ＝ｂ＝ｃ＝７９．９７２（２）Å，Ｖ＝４２１３９２（２２）Å３，
Ｔ＝８５Ｋ，Ｚ＝１９２，
ｒｃａｌｃｄ＝１．０２３ｇ  ｃｍ−３，
１２７４７  ｕｎｉｑｕｅ  ｒｅｆｌｅｃｔｉｏｎｓ  ｏｕｔ  ｏｆ  １７９４２  ｗｉｔｈ  Ｉ＞２σ（Ｉ），８１２  ｐａｒａｍｅｔｅｒｓ，０．９４＜θ＜２６．３５°，ｆｉｎａｌ  Ｒ  ｆａｃｔｏｒｓ  Ｒ１＝０．１４７９  ａｎｄ  ｗＲ２＝０．４５４４  ｆｏｒ  ａｌｌ  ｄａｔａ．ＣＣＤＣ  ｄｅｐｏｓｉｔ  ｎｕｍｂｅｒ  ７６６６０６
【産業上の利用可能性】
【０１４５】
本願発明によれば、従来法に比べ、大量のフラーレンを少量の有機溶媒しか用いることなく、分離・精製できる。また、高次フラーレンを高濃度かつ光や酸素に対して安定に保存できる。さらに、太陽電池などの用途にフラーレン類を用いる場合、化学反応を結晶内で直接行うことが可能となる。
【図１】
2011062260.tif 000015
【図２】
2011062260.tif 000016
【図３】
2011062260.tif 000017
【図４】
2011062260.tif 000018
【図５】
2011062260.tif 000019
【図６】
2011062260.tif 000020
【図７】
2011062260.tif 000021
【図８】
2011062260.tif 000022
【図９】
2011062260.tif 000023
【図１０】
2011062260.tif 000024
【図１１】
2011062260.tif 000025
【図１２】
2011062260.tif 000026
【図１３】
2011062260.tif 000027
【図１４】
2011062260.tif 000028
【図１５】
2011062260.tif 000029
【国際調査報告】
2011062260.tif 000030
2011062260.tif 000031
2011062260.tif 000032
2011062260.tif 000033
2011062260.tif 000034